(57)【要約】【課題】テープの貼り付け位置を正確に確認することが必要とされる、例えば電池電極の絶縁ないし保護用材料として使用される電池用粘着テープ、及びこの電池用粘着テープを用いた電池を提供すること。【解決手段】基材の少なくとも片面に粘着剤が塗布された電池用粘着テープにおいて、前記基材の幅よりも狭い幅で粘着剤が塗布されており、前記電池用粘着テープの粘着剤塗布部分と前記電池用粘着テープの粘着剤未塗布部分のうち、何れか一方の部分のヘイズ度が１５％より大きく、他方の部分のヘイズ度が１５％以下であることを特徴とする電池用粘着テープ。【選択図】図２
2010205467.tif 000002
【特許請求の範囲】
【請求項１】
基材の少なくとも片面に粘着剤が塗布された電池用粘着テープにおいて、前記粘着剤が前記基材の一部に塗布されてなり、前記粘着剤の塗布部分と未塗布部分の何れか一方の部分のヘイズ度が１５％より大きく、他方の部分のヘイズ度が１５％以下であることを特徴とする電池用粘着テープ。
【請求項２】
前記粘着剤の塗布部分のヘイズ度が１５％以下であることを特徴とする請求項１に記載の電池用粘着テープ。
【請求項３】
前記粘着剤の塗布部分のヘイズ度が１５％より大きいことを特徴とする請求項１に記載の電池用粘着テープ。
【請求項４】
前記基材の前記粘着剤を塗布する面の表面粗さＲａが５００Å以上であることを特徴とする請求項１または２に記載の電池用粘着テープ。
【請求項５】
前記基材の前記粘着剤を塗布する面に、透明インクによる梨地加工をすることを特徴とする請求項１〜４の何れか１項に記載の電池用粘着テープ。
【請求項６】
請求項１〜５の何れか１項に記載の電池用粘着テープを用いた電池。
【発明の詳細な説明】
【技術分野】
【０００１】
本発明は、テープの貼り付け位置を正確に確認することが必要とされる、例えば電池電極の絶縁ないし保護用材料として使用される電池用粘着テープ、及びこの電池用粘着テープを用いた電池に関する。
【背景技術】
【０００２】
電池電極の絶縁ないし保護を行うために、電池電極に粘着テープを貼り合わせた際、その位置にずれがあると電池電極の絶縁ないし保護する効果が低減する。そのため、電池電極に粘着テープを貼り合わせた後で、目視やカメラで粘着テープの貼り合わせ位置の確認をしている。しかし、粘着テープが透明である場合、目視やカメラで粘着テープ自体を確認することが難しく、見落としや誤作動が発生し、度々ラインが停止するという問題があった。また、粘着テープが不透明である場合、貼り合わせた先の被着体が見えにくくなり、粘着テープの貼り合わせ位置の確認が出来ないでいた。
【０００３】
従来より、電池内部での短絡を防止する粘着テープが、例えば、下記特許文献１に開示されている。しかしながら、この特許文献１に開示されている粘着テープを被着体に貼り合わせた場合、粘着テープが透明であるため、貼り合わせた先の被着体は見えやすいものの、目視やカメラで粘着テープ自体を確認することが難しく、粘着テープの貼り合わせ位置の確認が依然困難であった。
【先行技術文献】
【特許文献】
【０００４】
【特許文献１】特開平１０−２４７４８９
【発明の概要】
【発明が解決しようとする課題】
【０００５】
本発明の目的は、電池電極の絶縁ないし保護を行う場合に粘着テープを貼り付ける際に、目視やカメラで粘着テープの貼り合わせ位置の確認が容易である電池用粘着テープ、及びこの電池用粘着テープを用いた電池を提供することである。
【課題を解決するための手段】
【０００６】
本発明は、基材の少なくとも片面に粘着剤が塗布された電池用粘着テープにおいて、前記粘着剤が前記基材の一部に塗布されてなり、前記粘着剤の塗布部分と未塗布部分の何れか一方の部分のヘイズ度が１５％より大きく、他方の部分のヘイズ度が１５％以下であることを特徴とする電池用粘着テープである。
【０００７】
基材の一部に粘着剤を塗布することで、基材の上に粘着剤層が塗布されている部分（以下、粘着剤塗布部分と言う。）と粘着剤層が塗布されていない部分（以下、粘着剤未塗布部分と言う。）を作ることができる。この粘着剤塗布部分と粘着剤未塗布部分のヘイズ度のうち、何れか一方のヘイズ度が１５％より大きく、他方のヘイズ度が１５％以下であるために、被着体に粘着テープを貼り合わせた後の粘着テープの貼り合わせ位置の確認が容易となる。
【０００８】
また、本発明の粘着剤の塗布部分のヘイズ度は１５％以下であることが好ましい。
【０００９】
粘着剤の塗布部分のヘイズ度は１５％以下であることが好ましく、より好ましくは１０％以下、さらに好ましくは５％以下である。表面が粗い基材上に、粘着剤を塗布すると、基材の表面の凹凸に粘着剤が入り込んで表面が平滑になるため、粘着剤塗布部分の透明度が上がる。ヘイズ度の低い基材の上に、ヘイズ度の高い粘着剤塗布部分を、基材上の一部だけに設けると、被着体に粘着テープを貼り合わせた後の粘着テープの貼り合わせ位置の確認が容易となる。
【００１０】
また、本発明の粘着剤の塗布部分のヘイズ度が１５％より大きいことが好ましい。
【００１１】
粘着剤の塗布部分のヘイズ度は１５％より大きいことが好ましく、より好ましくは２０％より大きいこと、さらに好ましくは２５％より大きいことである。ヘイズ度の低い基材の上に、ヘイズ度の高い粘着剤塗布部分を、基材上の一部だけに設けると、被着体に粘着テープを貼り合わせた後の粘着テープの貼り合わせ位置の確認が容易となる。
【００１２】
また、本発明において基材の粘着剤を塗布する面の表面粗さＲａが５００Å以上であることが好ましい。
【００１３】
基材の粘着剤を塗布する面の表面粗さＲａは５００Å以上であることが好ましく、より好ましくは１０００Å以上、さらに好ましくは２０００Åである。表面が粗い基材上に粘着剤を塗布すると、基材の表面の凹凸に粘着剤が入り込んで表面が平滑になるため、粘着剤塗布部分の透明度が上がる。このような粘着剤塗布部分を、基材上の一部に設けると、被着体に粘着テープを貼り合わせた後の粘着テープの貼り合わせ位置の確認が容易となる。
【００１４】
また、本発明において、基材の粘着剤を塗布する面に、透明インクによる梨地加工を行ってもよい。
【００１５】
基材の粘着剤を塗布する面に、透明インクによる梨地加工を行うことで、基材のヘイズ度を調節することができる。
【００１６】
また、本発明は、本発明の電池用粘着テープを用いた電池である。
【００１７】
本発明の電池用粘着テープは、電池電極の保護・絶縁の為など、被着体の正確な位置への貼り合わせが要求される電池用粘着テープとして、特に有用である。
【発明を実施するための最良の形態】
【００１８】
以下、本発明の一実施形態例を、図面に沿って説明する。
図１は本発明の一実施形態例に係る電池用粘着テープ（以下、粘着テープと言う。）の塗布領域パターンを示す模式図である。図１に示すように、本実施の形態に係る粘着テープは、基材１と基材１の一部に塗布された粘着剤２とで構成されている。
【００１９】
本発明の電池用粘着テープは、基材１の少なくとも片面に粘着剤２が塗布された電池用粘着テープにおいて、粘着剤２が基材１の一部に塗布されてなり、粘着剤２の塗布部分と未塗布部分の何れか一方の部分のヘイズ度が１５％より大きく、他方の部分のヘイズ度が１５％以下であることを特徴とする。この粘着剤塗布部分と粘着剤未塗布部分のヘイズ度のうち、何れか一方のヘイズ度が１５％より大きく、他方のヘイズ度が１５％以下であるために、被着体に粘着テープを貼り合わせた後の粘着テープの貼り合わせ位置の確認が容易となる。
【００２０】
基材１を構成するフィルムとしては、特に限定されない。例えば、ポリエチレンテレフタレート（ＰＥＴ）、ポリブチレンテレフタレート（ＰＢＴ）、ポリエチレンナフタレート（ＰＥＮ）のようなポリエステル、ポリ塩化ビニル、ポリプロピレン（ＰＰ）、ポリアリレート、ポリウレタン、ポリカーボネート、ポリアミド、ポリイミド（ＰＩ）、ポリフェニレンサルファイド（ＰＰＳ）、ポリ４フッ化エチレン等の多孔質フィルム、あるいはそれらの複合体等が挙げられる。なかでも、ポリプロピレンが耐薬品性と強度があり且つ安価である点から好ましい。
【００２１】
粘着剤２としては、電池性能に悪影響を及ぼさないものであれば特に限定されるものではなく、例えば、ゴム系粘着剤、アクリル系粘着剤、シリコーン系粘着剤等が挙げられる。なかでも、熱溶融性を有する粘着剤が好ましく、特にアクリル系粘着剤が好ましい。
【００２２】
アクリル系粘着剤としては、例えば、粘着性を与え、ガラス転移点（Ｔｇ）が比較的低いポリマーを形成しうる主モノマー、接着性や凝集力を与え、Ｔｇが比較的高いポリマーを形成しうるコモノマー、及び架橋点の形成や接着性を改良しうる官能基含有モノマー（モノエチレン性不飽和モノマー）を重合させたアクリル系共重合体からなる粘着剤が用いられる。
【００２３】
アクリル系共重合体の主モノマーとしては、例えば、アクリル酸エチル、アクリル酸ブチル、アクリル酸アミル、アクリル酸２−エチルヘキシル、アクリル酸オクチル等のアクリル酸アルキルエステル、アクリル酸シクロヘキシル等のアクリル酸シクロアルキルエステル、アクリル酸ベンジル等のアクリル酸アラルキルエステルや、メタクリル酸ブチル、メタクリル酸２−エチルヘキシル等のメタクリル酸アルキルエステル、メタクリル酸シクロヘキシル等のメタクリル酸シクロアルキルエステル、メタクリル酸ベンジル等のメタクリル酸アラルキルエステルなどが挙げられる。コモノマーとしては、例えば、アクリル酸メチル、メタクリル酸メチル、メタクリル酸エチル、酢酸ビニル、プロピオン酸ビニル、ビニルエーテル、スチレン、アクリロニトリル、メタクリロニトリル等のビニル基含有化合物が挙げられる。
【００２４】
官能基含有モノマーとしては、例えば、アクリル酸、メタクリル酸、クロトン酸、マレイン酸、フマル酸、イタコン酸等のカルボキシル基含有モノマー、２−ヒドロキシエチル（メタ）アクリレ−ト、２−ヒドロキシプロピル（メタ）アクリレ−ト、４−ヒドロキシブチル（メタ）アクリレ−ト、Ｎ−メチロールアクリルアミド、アリルアルコール等のヒドロキシル基含有モノマー、ジメチルアミノエチル（メタ）アクリレート、ジエチルアミノエチル（メタ）アクリレート、ジメチルアミノプロピル（メタ）アクリレート等の三級アミノ基含有モノマー、アクリルアミド、メタクリルアミド等のアミド基含有モノマー、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−ｔ−ブチルアクリルアミド、Ｎ−オクチルアクリルアミド等のＮ−置換アミド基含有モノマー、グリシジルメタクリレート等のエポキシ基含有モノマーが挙げられる。これらのモノマーは１種又は２種以上を混合して使用できる。
【００２５】
上記単量体成分の種類や組み合わせを適宜選択することにより、優れた粘着性、凝集性、耐久性を有するアクリル系共重合体を得ることができる。このように、粘着剤の主成分となるポリマーを適宜選択することにより、用途に応じた任意の品質、特性を有する粘着剤層を形成することができる。
【００２６】
粘着剤２を構成するポリマーの重量平均分子量は、特に限定されないが、例えば２０万〜１５０万、好ましくは４０万〜１００万である。分子量が小さ過ぎると、粘着剤の粘着力や凝集力が劣り、分子量が大き過ぎると粘着剤が硬くなり、粘着性が不十分となって貼り合わせの作業性が低下しやすい。ポリマーのＴｇは、特に限定されないが、−２０℃以下であるのが好ましい。Ｔｇが−２０℃を超える場合、使用温度によっては粘着剤が硬くなり、粘着性を維持できなくなる場合がある。
【００２７】
粘着剤２は、架橋型、非架橋型のいずれのものも使用できる。架橋型の場合には、粘着剤は、上記ポリマーの他に架橋剤を含んでいてもよい。架橋剤としては、粘着剤が有する架橋性官能基の種類に応じて適宜選択でき、例えば、エポキシ系架橋剤、イソシアナート系架橋剤、金属キレート系架橋剤、金属アルコキシド系架橋剤、金属塩系架橋剤、アミン系架橋剤、ヒドラジン系架橋剤、アルデヒド系架橋剤等が挙げられる。これらの架橋剤は単独で又は２種以上組み合わせて使用できる。
【００２８】
上記架橋剤は、粘着剤を構成するポリマーの組成や分子量等に応じて、電解液溶媒に対して所望の溶解性を発揮しうる範囲で用いられる。本発明においては、粘着剤層を構成する溶解性粘着剤として架橋剤を含有しない非架橋型粘着剤が、非溶解性粘着剤として架橋剤を含有する架橋型粘着剤が、それぞれ好ましく用いられる。
【００２９】
粘着剤２には、上記のほかに、必要に応じて、粘着付与剤、軟化剤（可塑剤）、紫外線吸収剤、充填剤、老化防止剤、顔料、染料、シランカップリング剤等の添加剤が含まれていてもよい。粘着付与剤としては、例えば、ロジンおよびその誘導体、ポリテルペン、テルペンフェノール樹脂、クマロン−インデン樹脂、石油系樹脂、スチレン樹脂、キシレン樹脂が挙げられる。軟化剤としては、例えば、液状ポリエーテル、グリコールエステル、液状ポリテルペン、液状ポリアクリレート、フタル酸エステル、トリメリット酸エステル等が挙げられる。
【００３０】
紫外線吸収剤としては、例えば、サリチル酸エステル系、ベンゾトリアゾール系、ヒドロキシベンゾフェノン系のものなどが挙げられる。
【００３１】
充填剤としては、例えば、炭酸カルシウム、シリカ、酸化チタン、亜鉛華等が挙げられる。
【００３２】
老化防止剤としては、例えば、フェノール系、アミン系、硫黄系、燐系等が挙げられる。
【００３３】
顔料としては、例えば、無機顔料の酸化チタン、カーボンブラック、有機顔料の多環式系（フタロシアニン、アントラキノン）、アゾ系（モノアゾ、ジスアゾ）のものなどが挙げられる。なかでも、粘着剤に混合した際に発色の良い顔料が好ましく、特にフタロシアニンブルーが好ましい。
【００３４】
染料としては、例えば、アリザリン、インディゴチン等が挙げられる。
【００３５】
シランカップリング剤としては、例えば、メチルトリメトキシシラン、ジメチルジメトキシシラン等が挙げられる。
【００３６】
粘着剤２の厚さは、特に限定されないが、５μｍ〜１００μｍ程度、特に５μｍ〜６０μｍ程度とするのが好ましい。
【００３７】
また、本発明の電池用粘着テープは、粘着剤２の塗布部分のヘイズ度が１５％以下であり、粘着剤２の未塗布部分のヘイズ度が１５％より大きいことを特徴とする。
【００３８】
粘着剤２の未塗布部分、すなわち基材１のヘイズ度を調整する方法として、基材１の表面にエンボス加工を行う方法、または基材１の表面に透明インクを印刷する方法が挙げられる。上記の方法によってヘイズ度を調整した基材１の一部に、粘着剤２を塗布すると、基材１の表面の凹凸に粘着剤２が入り込んで表面が平滑になるため、粘着剤２の塗布部分の透明度が上がる。このような粘着テープを被着体に貼り合わせると、粘着剤２の未塗布部分のヘイズ度が高い為にテープの見落としが減少し、粘着剤２の塗布部分のヘイズ度が低いために貼り合わせ位置の確認が容易となる。
【００３９】
また、本発明の電池用粘着テープは、粘着剤２の塗布部分のヘイズ度が１５％より大きく、粘着剤２の未塗布部分のヘイズ度が１５％以下であることを特徴とする。
【００４０】
ヘイズ度の低い基材１の上にヘイズ度の高い粘着剤２の塗布部分を設けるために、基材１の一部に顔料又は染料を混合した粘着剤２を塗布する方法が挙げられる。このような粘着テープを被着体に貼り合わせると、粘着剤２の塗布部分のヘイズ度が高い為にテープの見落としが減少し、粘着剤２の未塗布部分のヘイズ度が低いために貼り合わせ位置の確認が容易となる。
【００４１】
また、本発明の電池用粘着テープは、基材１の粘着剤２を塗布する面の表面粗さＲａが５００Å以上であることが好ましく、より好ましくは１０００Å以上、さらに好ましくは２０００Åである。基材の表面粗さＲａが上記の範囲にある場合、基材の一部に粘着剤の塗布部分を設けると、基材１の表面の凹凸に粘着剤２が入り込んで表面が平滑になるため、粘着剤２の塗布部分の透明度が上がる。基材１の表面粗さＲａを調整する方法としては、例えば、基材１の粘着剤２を塗布する面に製膜時に凹凸のあるロールで転写加工したり、加熱ロールでプレスして梨地加工する方法が挙げられる。また、基材１の表面粗さＲａを調整するその他の方法としては、微細な砂を投射（吹きつけ）したり（ブラスト加工）、薬品で腐食させる方法（化学的手法）などが挙げられる。
【００４２】
また、本発明の電池用粘着テープは、基材１の粘着剤２を塗布する面に、透明インクによる梨地加工を行っても良い。基材１の表面に透明インクによる梨地加工を行う方法としては、例えば、基材１の粘着剤２を塗布する面に、透明インク（商品名『ＮＢ３００』大日精化工業製）をグラビア輪転印刷機に導入し速度２００ｍ/ｍｉｎでグラビア印刷する方法が挙げられる。
【００４３】
以上、本発明の電池用粘着テープの一実施形態例を説明したが、本発明は、これらに限定されるものではなく、例えば、用途に応じて、さらに機能性の膜が積層されたものであってもよい。また、基材１、粘着剤２の各層内に任意の層が設けられていてもよい。
【００４４】
本発明の電池用粘着テープは、粘着剤２が基材１の一部に塗布されてなり、粘着剤の塗布部部と未塗布部分のいずれか一方の部分のヘイズ度が１５％より大きく、他方の部分のヘイズ度が１５％以下であればよい。基材１への粘着剤２の塗布方法としては、基材１上に粘着剤２をストライプ塗工する方法や、粘着剤２をドット状に印刷する方法がある。これらの方法で基材１上に粘着剤２を塗布した後で、乾燥又は冷却してロールに巻き取り、所定の幅にスリットを設けることにより本発明の電池用粘着テープを製造できる。なお、本発明の電池用粘着テープは、これらの製造方法に限定されず、その他の製造方法により製造してもよい。
【００４５】
本発明の電池用粘着テープには、必要に応じて、粘着剤を保護するため粘着剤層上に離型フィルムを積層してもよい。離型フィルムとしては、粘着テープの分野において慣用のものを使用でき、例えばグラシン紙のような紙材や、ポリエチレン、ポリプロピレン、ポリエステル等などの樹脂フィルムからなる支持体上に、シリコーン層などの離型コート層が形成されたフィルムなどを用いることができる。
【００４６】
また、本発明の電池用粘着テープにおいて、テープ自背面に対する接着部分がある場合に、自背面への接着力をより低減する目的でテープの背面側（基材側）に背面処理層を設けてもよい。背面処理層は、長鎖アルキルアクリレート共重合体、長鎖アルキルビニルエーテル共重合体、長鎖アルキルビニルエステル共重合体などの剥離処理剤を基材背面に塗布することにより形成される。背面処理層は、剥離処理剤のほかに、上記に例示の添加剤を含んでいてもよい。
【００４７】
本発明の電池用粘着テープを用いた電池は、電池電極の絶縁ないし保護のために、上記本発明の電池用粘着テープが用いられていることを特徴としている。このため、電池電極に粘着テープを貼り合わせた後で、目視やカメラで粘着テープの貼り合わせ位置の確認を滞りなく行うことができる。このように前記工程の作業効率が向上することにより、電池を高い生産性で製造することができる。
【００４８】
本発明において、電池の構造等は特に限定されない。一般に、リチウム二次電池は正極活物質と負極活物質と電解液とで構成される。正極活物質としては、例えばマンガン酸塩（マンガン酸リチウムなど）、マンガン酸化物や等のマンガン系化合物、コバルト酸塩（コバルト酸リチウムなど）、コバルト酸化物等のコバルト化合物、ニッケル酸化物等のニッケル系化合物、鉄系化合物、遷移金属硫化物などが使用される。これらの中でも、マンガン系又はコバルト系化合物が好ましい。負極活物質としては、例えば、リチウム−黒鉛層間化合物、リチウム−ソフト・カーボン層間化合物、リチウム−ハード・カーボン層間化合物などのリチウム−炭素層間化合物などが例示される。電解液としては、例えば、エチレンカーボネート、ジメチルカーボネート、エチルメチルカーボネート、ジエチルカーボネート、プロピレンカーボネート等のカーボネート化合物；テトラヒドロフラン、４−メチルジオキソラン、１，２−ジメトキシエタン等のエーテル類；ヘキサメチルホスホルアミドなどのアミド類；ＬｉＰＦ6、ＬｉＡｓＦ6、ＬｉＢＦ4等のフッ素含有無機酸のリチウム塩；これらの混合液等が挙げられる。好ましい電解液には、カーボネート化合物とフッ素含有無機酸のリチウム塩との混合液などが含まれる。
【００４９】
また、図２〜４は本発明のその他の実施形態例に係る粘着テープの塗布領域パターンを示す模式図である。本発明の粘着テープは図２のように、基材１の上に基材１よりも狭い幅で粘着剤２が塗布されていても良い。また、本発明の粘着テープは図３のように、基材１の上に粘着剤２が任意の間隔を空けて塗布されていても良い。また、本発明の粘着テープは図４のように、基材１の上に粘着剤２が連続した円状の領域を設けるように塗布されていても良い。なお、本発明の粘着テープはこれらの実施形態例により限定されるものではない。
【実施例】
【００５０】
以下に、本発明の具体的実施例について説明するが、本発明はこれに限定されるものではない。
【００５１】
実施例１
希釈溶液のトルエン１００重量部に対してアクリル酸ブチル９０重量部とアクリル酸１０重量部を常法により共重合して、重量平均分子量５０万のアクリル酸エステル系共重合体を含有する溶液を得た。この溶液１００重量部に、架橋剤としてトリメチロールプロパントリレンジイソシアナート１重量部を加え、顔料としてフタロシアニンブルー５重量部を加え粘着剤組成物（Ａ）の溶液を得た。この粘着剤組成物（Ａ）の溶液を基材の二軸延伸ポリプロピレンフィルム（商品名『トレファン（登録商標）』、東レ株式会社製、厚さ３０μｍ）上に図１に示すように基材の左半分に塗布した後、乾燥し、粘着剤層（厚さ１０μｍ）を設けた。その後、基材の粘着剤層を設けていない面に、希釈溶液のトルエン１００重量部に対して、長鎖アルキルアクリレート系重合体１重量部を含有する離型処理剤を厚さ１μｍ未満となるように塗布した後、乾燥し、粘着テープを得た。
【００５２】
実施例２
希釈溶液のトルエン１００重量部に対してアクリル酸ブチル９０重量部とアクリル酸１０重量部を常法により共重合して、重量平均分子量５０万のアクリル酸エステル系共重合体を含有する溶液を得た。この溶液１００重量部に、架橋剤としてトリメチロールプロパントリレンジイソシアナート１重量部を加え、粘着剤組成物（Ｂ）の溶液を得た。この粘着剤組成物（Ｂ）の溶液を基材の二軸延伸ポリプロピレンフィルム（艶消しタイプ）（商品名『トレファンＹＭ１１』、東レ株式会社製、厚さ２０μｍ）上に図１に示すように基材の左半分に塗布した後、乾燥し、粘着剤層（厚さ１０μｍ）を設けた。その後、基材の粘着剤層を設けていない面に、希釈溶液のトルエン１００重量部に対して、長鎖アルキルアクリレート系重合体１重量部を含有する離型処理剤を厚さ１μｍ未満となるように塗布した後、乾燥し、粘着テープを得た。
【００５３】
実施例３
実施例１において、基材として二軸延伸ポリプロピレンフィルム（商品名『トレファン』、東レ株式会社製、厚さ３０μｍ）の片面に透明インクをグラビア印刷したものを使った以外は実施例１と同様の方法で粘着テープを作製した。
【００５４】
比較例１
実施例１において、基材として二軸延伸ポリプロピレンフィルム（商品名『トレファン』、東レ株式会社製、厚さ３０μｍ）の片面に粘着剤組成物（Ａ）を全面塗布した以外は実施例１と同様の方法で粘着テープを作製した。
【００５５】
比較例２
実施例２において、基材として二軸延伸ポリプロピレンフィルム（艶消しタイプ）（商品名『トレファンＹＭ１１』、東レ株式会社製、厚さ２０μｍ）の片面に粘着剤組成物（Ｂ）を全面塗布した以外は実施例２と同様の方法で粘着テープを作製した。
【００５６】
［接着性試験］
ＳＵＳ板に粘着テープを貼り合わせ、接着性を確認した。
【００５７】
［ヘイズ度測定］
ヘイズメーター（製品名『ＨＺ−１』スガ試験機（株）社製）にて、粘着剤塗布部分と粘着剤未塗布部分のヘイズ度を測定した。
【００５８】
［表面粗さ測定］
基材の表面粗さは表面粗さ測定機（Ｐ−１１  ＬＯＮＧ  ＳＣＡＮ  ＳＵＲＦＡＣＥ  ＰＲＯＦＩＬＥＲ、ＫＬＡ−ＴＥＮＣＯＲ社製）を使用し、スキャンスピード１００μｍ／秒、測定面積１．０×２．０ｍｍの条件により測定を行った。
【００５９】
［認識性評価］
図５の様に中央部に印４がある被着体３の上に、テープ貼り合わせ位置５に沿って粘着テープを貼り合わせ、目視にてテープの認識性及び被着体の印の認識性を評価した。テープの認識性の評価としては、貼り合わせ位置５に沿って粘着テープを被着体３に貼り合わせた後で、目視で粘着テープが存在することを確認できるものを良好とし、粘着テープが確認できないものを困難とした。また、被着体の印の認識性の評価としては、貼り合わせ位置５に沿って粘着テープを被着体３に貼り合わせた後で、被着体３の印４の半分もしくは全部が確認出来る物を良好とし、被着体３の印４が全く確認できないものを困難とした。結果を表１に示す。
【００６０】
【表１】
2010205467.tif 000003
【００６１】
表１に示すとおり、実施例１〜３の各粘着テープは、ヘイズ度が１５％より大きい部分とヘイズ度が１５％以下の部分が存在しているため、テープ自体の認識性および被着体の印の認識性が良好となることが確認できた。これに対し、比較例１の粘着テープでは、テープ全体のヘイズ度が１５％より大きいため、テープ自体の認識性は良好であったが、被着体の印の認識性は困難であった。また、比較例２の粘着テープでは、テープ全体のヘイズ度が１５％以下であるため、被着体の印の認識性は良好であったが、被着体に貼り合わせた後のテープの位置が確認し難く、テープの認識性は困難となった。
【図面の簡単な説明】
【００６２】
【図１】本発明の一実施形態例に係る電池用粘着テープの塗布領域パターンを示す模式図である。
【図２】本発明のその他の実施形態例に係る電池用粘着テープの塗布領域パターンを示す模式図である。
【図３】本発明のその他の実施形態例に係る電池用粘着テープの塗布領域パターンを示す模式図である。
【図４】本発明のその他の実施形態例に係る電池用粘着テープの塗布領域パターンを示す模式図である。
【図５】実施例において電池用粘着テープの確認性試験で使用した中央に印のある被着体及び粘着テープ貼り合わせ位置を示す図である。
【符号の説明】
【００６３】
１  基材
２  粘着剤
【図１】
2010205467.tif 000004
【図２】
2010205467.tif 000005
【図３】
2010205467.tif 000006
【図４】
2010205467.tif 000007
【図５】
2010205467.tif 000008